(57)【要約】【課題】  精密な分子量分布（ＰＤＩ＝Ｍｗ／Ｍｎ）および分子の制御されたリビングカチオンポリマーの製造方法を提供する。【解決手段】  式（１）で表される有機テルル化合物を用いて、ビニルモノマーを重合することを特徴とするリビングカチオンポリマーの製造方法。【化１】2008189916.tif 000010（式中、Ｒ１は、Ｃ１〜Ｃ８のアルキル基、アリール基、置換アリール基又は芳香族ヘテロ環基を示す。Ｒ２およびＲ３は、水素原子又はＣ１〜Ｃ８のアルキル基を示す。Ｒ４は、Ｃ１〜Ｃ８のアルキル基又はＣ１〜Ｃ６のアルコキシ基を示す。）【選択図】なし【特許請求の範囲】
【請求項１】
式（１）で表されるリビングカチオン重合開始剤。
【化１】
2008189916.tif 000009
（式中、Ｒ１は、Ｃ１〜Ｃ８のアルキル基、アリール基、置換アリール基又は芳香族ヘテロ環基を示す。Ｒ２およびＲ３は、水素原子又はＣ１〜Ｃ８のアルキル基を示す。Ｒ４は、Ｃ１〜Ｃ８のアルキル基又はＣ１〜Ｃ６のアルコキシ基を示す。）
【請求項２】
上記式（１）で表されるリビングカチオン重合開始剤を用いて、ビニルモノマーを重合することを特徴とするリビングカチオンポリマーの製造方法。
【請求項３】
上記式（１）で表されるリビングカチオン重合開始剤およびルイス酸を用いて、ビニルモノマーを重合することを特徴とするリビングカチオンポリマーの製造方法。
【請求項４】
ルイス酸が、（Ａ）ｒＤＹｓ（Ａは、Ｃ１〜Ｃ４のアルキル基又はアリール基、Ｄは、２族、ランタノイドを含む３族、４族、１１族、１２族、１３族、１４族、１５族および１６族から選ばれる１種の元素、Ｙは、ハロゲン、トリフルオロメタンスルホナート、トリフルイミド、テトラアリルボレート、テトラハロボレート、ヘキサハロアンチモナート、ヘキサハロホスフェート、ｒ＝０、１、２または３、ｓ＝１、２、３または４である。）で表される請求項３に記載のリビングカチオンポリマーの製造方法。
【請求項５】
さらに、ルイス塩基を含有することを特徴とする請求項３〜４のいずれか１項に記載のリビングカチオンポリマーの製造方法。
【請求項６】
請求項２〜５に記載の製造方法で製造されたリビングカチオンポリマー。
【請求項７】
上記式（１）で表されるリビングカチオン重合開始剤およびルイス酸を含むことを特徴とするリビングカチオン重合開始剤。
【請求項８】
さらに、ルイス塩基を含む請求項７に記載のリビングカチオン重合開始剤。
【発明の詳細な説明】
【技術分野】
【０００１】
本発明は、リビングカチオンポリマーの製造方法に関する。
【背景技術】
【０００２】
本発明者は、有機テルル化合物を開始剤として用いたリビングラジカル重合を報告している（例えば、非特許文献１参照）。リビングラジカル重合は、ラジカル重合の簡便性と汎用性を保ちつつ分子構造の精密制御を可能にする重合法で、新しい高分子材料の合成に大きな威力を発揮している。
【非特許文献１】J. Ａｍ. Ｃｈｅｍ. Ｓｏｃ．２００２, １２４, ２８７４.
【発明の開示】
【発明が解決しようとする課題】
【０００３】
この非特許文献１の方法は、種々の有機テルル化合物を開始剤として用い、一般にラジカル重合可能なビニルモノマーであるスチレンを加熱下、リビングラジカル重合することにより、生成するリビングラジカルポリマーの分子量分布（ＰＤＩ＝Ｍｗ／Ｍｎ）を制御している。
本発明の課題は、リビングラジカル重合では、精密な分子量分布制御が困難であったビニルモノマーを、有機テルル化合物およびルイス酸を用いて、リビングカチオン重合することにより、精密に分子量分布が制御されたリビングカチオンポリマーを製造する方法を提供することにある。
【課題を解決するための手段】
【０００４】
本発明は以下の発明に係る。
１．  式（１）で表されるリビングカチオン重合開始剤。
【０００５】
【化１】
2008189916.tif 000002
（式中、Ｒ１は、Ｃ１〜Ｃ８のアルキル基、アリール基、置換アリール基又は芳香族ヘテロ環基を示す。Ｒ２およびＲ３は、水素原子又はＣ１〜Ｃ８のアルキル基を示す。Ｒ４は、Ｃ１〜Ｃ８のアルキル基又はＣ１〜Ｃ６のアルコキシ基を示す。）
【０００６】
２．  上記式（１）で表されるリビングカチオン重合開始剤を用いて、ビニルモノマーを重合することを特徴とするリビングカチオンポリマーの製造方法。
３．  上記式（１）で表されるリビングカチオン重合開始剤およびルイス酸を用いて、ビニルモノマーを重合することを特徴とするリビングカチオンポリマーの製造方法。
４．  ルイス酸が、（Ａ）ｒＤＹｓ（Ａは、Ｃ１〜Ｃ４のアルキル基又はアリール基、Ｄは、２族、ランタノイドを含む３族、４族、１１族、１２族、１３族、１４族、１５族および１６族から選ばれる１種の元素、Ｙは、ハロゲン、トリフルオロメタンスルホナート、トリフルイミド、テトラアリルボレート、テトラハロボレート、ヘキサハロアンチモナート、ヘキサハロホスフェート、ｒ＝０、１、２または３、ｓ＝１、２、３または４である。）で表されるリビングカチオンポリマーの製造方法。
５．  さらに、ルイス塩基を含有することを特徴とするリビングカチオンポリマーの製造方法。
【発明の効果】
【０００７】
本発明によれば、リビングラジカル重合では、精密な分子量分布制御が困難であったビニルモノマーを、有機テルル化合物、または有機テルル化合物とルイス酸を用いて、リビングカチオン重合することにより、精密に分子量分布が制御されたリビングカチオンポリマーを製造する方法を提供することができる。
また、得られたリビングカチオンポリマーは、様々な応用分野で興味のある製品を製造することができる。
【発明を実施するための最良の形態】
【０００８】
本発明は、有機テルル化合物およびルイス酸を用いて、ビニルモノマーを重合することを特徴とするリビングカチオンポリマーの製造方法である。
本発明で使用するリビングカチオン重合開始剤は、式（１）で表される有機テルル化合物である。
【０００９】
【化２】
2008189916.tif 000003
（式中、Ｒ１は、Ｃ１〜Ｃ８のアルキル基、アリール基、置換アリール基又は芳香族ヘテロ環基を示す。Ｒ２およびＲ３は、水素原子又はＣ１〜Ｃ８のアルキル基を示す。Ｒ４は、Ｃ１〜Ｃ８のアルキル基又はＣ１〜Ｃ６のアルコキシ基を示す。）
【００１０】
Ｒ１で示される基は、具体的には次の通りである。
Ｃ１〜Ｃ８のアルキル基としては、メチル基、エチル基、ｎ−プロピル基、イソプロピル基、シクロプロピル基、ｎ−ブチル基、ｓｅｃ−ブチル基、ｔｅｒｔ−ブチル基、シクロブチル基、ｎ−ペンチル基、シクロペンチル基、ｎ−ヘキシル基、シクロヘキシル基、ｎ−ヘプチル基、ｎ−オクチル基等の炭素数１〜８の直鎖状、分岐鎖状又は環状のアルキル基を挙げることができる。
好ましいアルキル基としては、炭素数１〜４の直鎖状又は分岐鎖状のアルキル基が良い。
より好ましくは、メチル基、エチル基又はｎ−ブチル基が良い。
【００１１】
アリール基としては、フェニル基、ナフチル基等を挙げることができる。
好ましいアリール基としては、フェニル基が良い。
置換アリール基としては、置換基を有しているフェニル基、置換基を有しているナフチル基等を挙げることができる。
上記置換基を有しているアリール基の置換基としては、例えば、ハロゲン原子、アルコキシ基、アミノ基、ニトロ基、シアノ基、−ＣＯＲａで示されるカルボニル含有基（Ｒａ＝Ｃ１〜Ｃ８のアルキル基、アリール基、Ｃ１〜Ｃ８のアルコキシ基、アリーロキシ基）、スルホニル基、トリフルオロメチル基等を挙げることができる。
好ましい置換アリール基としては、アルコキシ置換フェニル基が良い。
また、これら置換基は、１個又は２個置換しているのが良く、パラ位若しくはオルト位が好ましい。
芳香族へテロ環基としては、ピリジル基、ピロール基、フリル基、チエニル基等を挙げることができる。
【００１２】
Ｒ２およびＲ３で示される各基は、具体的には次の通りである。
Ｃ１〜Ｃ８のアルキル基としては、上記と同じアルキル基を挙げることができる。
好ましいアルキル基としては、炭素数１〜８の直鎖状のアルキル基が良い。
【００１３】
Ｒ４で示される各基は、具体的には次の通りである。
Ｃ１〜Ｃ８のアルキル基としては、上記と同じアルキル基を挙げることができる。
好ましいアルキル基としては、炭素数１〜８の直鎖状のアルキル基が良い。
アルコキシ基としては、メトキシ基、エトキシ基、ｎ−プロポキシ基、イソプロポキシ基、シクロプロポキシ基、ｎ−ブトキシ基、ｓｅｃ−ブトキシ基、ｔｅｒｔ−ブトキシ基、シクロブトキシ基、ｎ−ペンチルオキシ基、シクロペンチルオキシ基、ｎ−ヘキシルオキシ基、シクロヘキシルオキシ基等の炭素数１〜６の直鎖状、分岐鎖状又は環状のアルコキシ基を挙げることができる。
好ましいアルコキシ基としては、炭素数１〜６の直鎖状のアルコキシ基が良い。
より好ましくは、メトキシ基、エトキシ基又はｎ−ブトキシ基が良い。
を挙げることができる。
【００１４】
好ましい式（１）で表される有機テルル化合物としては、Ｒ１が、Ｃ１〜Ｃ８のアルキル基を示し、Ｒ２およびＲ３が、水素原子又はＣ１〜Ｃ８のアルキル基を示し、Ｒ４が、アルコキシ基で示される化合物が良い。
【００１５】
式（１）で表される有機テルル化合物は、具体的な代表例は次の通りである。
２−メチル−２−メチルテラニル−プロパン、２−メチル−２−メチルテラニル−ブタン、２−メチル−２−メチルテラニル−ペンタン、２−メチル−２−メチルテラニル−ヘキサン、２−メチル−２−メチルテラニル−ヘプタン、２−メチル−２−メチルテラニル−オクタン、２−メチル−２−メチルテラニル−ノナン、２−メチル−２−メチルテラニル−デカン、メトキシ−メチルテラニル−メタン、１−メトキシ−１−メチルテラニル−エタン、１−メトキシ−１−メチルテラニル−プロパン、１−メトキシ−１−メチルテラニル−ブタン、１−メトキシ−１−メチルテラニル−ペンタン、１−メトキシ−１−メチルテラニル−ヘキサン、１−メトキシ−１−メチルテラニル−ヘプタン、１−メトキシ−１−メチルテラニル−オクタン、１−メトキシ−１−メチルテラニル−ノナン、２−メトキシ−２−メチルテラニル−プロパン、２−メトキシ−２−メチルテラニル−ブタン、２−メトキシ−２−メチルテラニル−ペンタン、２−メトキシ−２−メチルテラニル−ヘキサン、２−メトキシ−２−メチルテラニル−ヘプタン、２−メトキシ−２−メチルテラニル−オクタン、２−メトキシ−２−メチルテラニル−ノナン、２−メトキシ−２−メチルテラニル−デカン等を挙げることができる。
また、上記において、メチルテラニルの部分が、エチルテラニル、ｎ−ブチルテラニル、フェニルテラニル等と変更した化合物も全て含まれる。
【００１６】
式（１）で表される有機テルル化合物は、例えば、式（２）の化合物と式（３）の化合物を反応させることにより製造することができる。
上記、式（２）で表される化合物としては、具体的には次の通りである。
【００１７】
【化３】
2008189916.tif 000004
〔式中、Ｒ２、Ｒ３及びＲ４は、上記と同じ。Ｘは、ハロゲン原子を示す。〕
【００１８】
Ｒ２、Ｒ３及びＲ４で示される各基は、上記に示した通りである。
Ｘで示される基としては、フッ素、塩素、臭素又はヨウ素等のハロゲン原子を挙げることができる。好ましくは、塩素、臭素、ヨウ素が良い。
【００１９】
具体的な化合物としては、２−ブロモプロパン、２−ブロモブタン、２−ブロモペンタン、２−ブロモヘキサン、２−ブロモヘプタン、２−ブロモオクタン、２−ブロモ−２−メチルプロパン、２−ブロモ−２−メチルブタン、２−ブロモ−２−メチルペンタン、２−ブロモ−２−メチルヘキサン、２−ブロモ−２−メチルヘプタン、２−ブロモ−２−メチルオクタン、２−ブロモ−２−メチルノナン、２−ブロモ−２−メチルデカン、ブロモメトキシメタン、１−ブロモ−１−メトキシ−エタン、１−ブロモ−１−メトキシ−プロパン、１−ブロモ−１−メトキシ−ブタン、１−ブロモ−１−メトキシ−ペンタン、１−ブロモ−１−メトキシ−ヘキサン、１−ブロモ−１−メトキシ−ヘプタン、１−ブロモ−１−メトキシ−オクタン、１−ブロモ−１−メトキシ−ノナン、２−ブロモ−２−メトキシ−エタン、２−ブロモ−２−メトキシ−プロパン、２−ブロモ−２−メトキシ−ブタン、２−ブロモ−２−メトキシ−ペンタン、２−ブロモ−２−メトキシ−ヘキサン、２−ブロモ−２−メトキシ−ヘプタン、２−ブロモ−２−メトキシ−オクタン、２−ブロモ−２−メトキシ−ノナン、２−ブロモ−２−メトキシ−デカン等を挙げることができる。また、上記において、ブロモの部分が、クロロ、ヨード等と変更した化合物も全て含まれる。
【００２０】
上記、式（３）で表される化合物としては、具体的には次の通りである。
Ｍ（Ｒ１）ｍ    （３）
〔式中、Ｒ１は、上記と同じ。Ｍは、アルカリ金属、アルカリ土類金属又は銅原子を示す。Ｍがアルカリ金属の時、ｍは１、Ｍがアルカリ土類金属の時、ｍは２、Ｍが銅原子の時、ｍは１または２を示す。〕
Ｒ１で示される基は、上記に示した通りである。
Ｍで示されるものとしては、リチウム、ナトリウム、カリウム等のアルカリ金属、マグネシウム、カルシウム等のアルカリ土類金属、銅を挙げることができる。好ましくは、リチウムが良い。
【００２１】
なお、Ｍがマグネシウムの時、化合物（４）はＭｇ（Ｒ１）２でも、或いはＲ１ＭｇＸ（Ｘは、ハロゲン原子）で表される化合物（グリニャール試薬）でもよい。Ｘは、好ましくは、クロロ原子、ブロモ原子がよい。
具体的な化合物としては、メチルリチウム、エチルリチウム、ｎ−ブチルリチウム、フェニルリチウム、ｐ−メトキシフェニルリチウム等を挙げることができる。好ましくは、メチルリチウム、エチルリチウム、ｎ−ブチルリチウム、フェニルリチウムが良い。
【００２２】
本発明で使用するルイス酸は、（Ａ）ｒＤＹｓで表される。
Ａは、Ｃ１〜Ｃ４のアルキル基、アリール基を挙げることができる。Ｃ１〜Ｃ４のアルキル基としては、メチル基、エチル基、ｎ−プロピル基、イソプロピル基、シクロプロピル基、ｎ−ブチル基、ｓｅｃ−ブチル基、ｔｅｒｔ−ブチル基、シクロブチル基を挙げることができる。アリール基としては、フェニル基、ナフチル基等を挙げることができる。
【００２３】
Ｄは、２族、ランタノイドを含む３族、４族、１１族、１２族、１３族、１４族、１５族および１６族から選ばれる１種の元素である。具体的には、マグネシウム、スカンジウム、イットリウム、サマリウム、イッテルビウム、ルテニウム、スカンジウム、チタン、ハフニウム、銅、銀、金、亜鉛、アルミニウム、ガリウム、インジウム、スズ、ビスマス、テルル等を挙げることができる。
Ｙは、ハロゲン、トリフルオロメタンスルホナート（トリフラート：ＯＴｆ）、トリフルイミド、テトラアリルボレート、テトラハロボレート、ヘキサハロアンチモナート、ヘキサハロフォスフェート等を挙げることができる。ｒ＝０、１、２または３、ｓ＝１、２、３または４である。
【００２４】
（Ａ）ｒＤＹｓで表される、具体的な化合物は、例えば、臭化マグネシウム、トリフルオロメタンスルホン酸マグネシウム、トリフルオロメタンスルホン酸サマリウム、トリフルオロメタンスルホン酸銀、トリフルオロメタンスルホン酸銅、トリフルオロメタンスルホン酸ビスマス、トリフルオロメタンスルホン酸ガリウム、トリフルオロメタンスルホン酸イットリウム、トリフルオロメタンスルホン酸イッテルビウム、トリフルオロメタンスルホン酸インジウム、トリフルオロメタンスルホン酸ハフニウム、トリフルオロメタンスルホン酸トリブチル錫等を挙げることができる。
【００２５】
本発明で使用するルイス塩基としては、エステル、エーテル、チオエーテル、ピリジン類が上げられる。具体的には、エステル類においては酢酸エチル、クロロ酢酸エチル、ジクロロ酢酸エチル、トリクロロ酢酸エチル、エーテル類においてはテロラヒドロフラン、１,４−ジオキサン、１,３−ジオキサン、１,３−ジオキソラン、１,２−ジエトキシエタン、ビス（２−エトキシエチル）エーテル、チオエーテルにおいてはジメチルスルフィド、ジエチルスルフィド、ジ−ｎ−プロピルスルフィド、ジ−ｎ−ブチルスルフィド、ジ−ｉ−ブチルスルフィド、ピリジン類においては２,６−ジ−ｔ−ブチル−４−メチルピリジン、２,６−ジ−ｔ−ブチルピリジン、２,４,６−トリメチルピリジン、２,６−ルチジン（２,６−ジメチルピリジン）等を挙げることができる。
【００２６】
本発明で使用するビニルモノマーとしては、カチオン重合可能なもの（例えば、電子供与性置換基をもつビニルモノマー）であれば特に制限なく使用することができる。
【００２７】
例えば、下記のものを挙げることができる。
炭素数３〜１２のオレフィン類、共役ジエン類、ビニルエーテル類、エノールシリルエーテル、芳香族ビニル化合物類（ここではスチレン類ともいう）等を挙げることができる。
具体的には、例えば、イソブチレン、プロピレン、１−ブテン、２−ブテン、２−メチル−１−ブテン、３−メチル−２−ブテン、ペンテン、４−メチル−１−ペンテン、ヘキセン、５−エチリデンノルボルネン、ビニルシクロヘキサン等の炭素数３〜１２のオレフィン類、ブタジエン、イソプレン、シクロペンタジエン等の共役ジエン類、メチルビニルエーテル、エチルビニルエーテル、イソブチルビニルエーテル、ｎ−ブチルビニルエーテル等のビニルエーテル類、ビニロキシトリメチルシラン等のエノールシリルエーテル、スチレン、α−メチルスチレン、ｐ−メチルスチレン、ジメチルスチレン、ｐ−メトキシスチレン、モノクロロスチレン、ジクロロスチレン、β−ピネン、インデン等の芳香族ビニル化合物類を挙げることができる。
好ましくは、イソブチレン、２−メチル−１−ブテン、エチルビニルエーテル、イソブチルビニルエーテル、ｎ−ブチルビニルエーテル、スチレン、ｐ−メチルスチレン、α−メチルスチレン、ｐ−メトキシスチレン、インデン、イソプレン、シクロペンタジエン等が良い。
【００２８】
本発明のリビングカチオンポリマーの製造方法は、具体的には次の通りである。
不活性ガスで置換した容器で、ビニルモノマーおよび式（１）で表されるリビングカチオン重合開始剤を混合する。
【００２９】
また、ルイス酸を加えても良い。ルイス酸を加えることによりＰＤＩ値の制御が向上する。あるいは、ルイス酸およびルイス塩基を加えても良い。ルイス塩基を加えることにより、ルイス酸のみを加えた時よりも更に、ＰＤＩ値の制御が向上する。
【００３０】
次に、上記混合物を撹拌する。反応温度、反応時間は、適宜調節すればよいが、通常、反応温度は−１５０〜＋２０℃で行う。具体的には、−１００〜＋１０℃で、１秒〜５時間撹拌する。好ましくは、−８０〜０℃で、１分〜２時間撹拌するのが良い。この時、圧力は、通常、常圧で行われるが、加圧或いは減圧しても構わない。この時、不活性ガスとしては、窒素、アルゴン、ヘリウム等を挙げることができる。好ましくは、アルゴン、窒素が良い。
【００３１】
ビニルモノマーと式（１）で表されるリビングカチオン重合開始剤の使用量としては、得られるリビングカチオンポリマーの分子量あるいは分子量分布により適宜調節すればよいが、通常、式（１）で表されるリビングカチオン重合開始剤１ｍｏｌに対して、ビニルモノマーを５〜１０,０００ｍｏｌ、好ましくは５０〜５,０００ｍｏｌとするのが良い。
【００３２】
式（１）で表されるリビングカチオン重合開始剤とルイス酸の使用量としては、通常、式（１）で表されるリビングカチオン重合開始剤１ｍｏｌに対して、ルイス酸を０.０１〜５００ｍｏｌ、好ましくは０.１〜５０ｍｏｌとするのが良い。
【００３３】
式（１）で表されるリビングカチオン重合開始剤とルイス塩基の使用量としては、通常、式（１）で表されるリビングカチオン重合開始剤１ｍｏｌに対して、ルイス塩基を０.０１〜５００ｍｏｌ、好ましくは０.１〜５０ｍｏｌとするのが良い。
【００３４】
重合は、通常、カチオン重合で一般に使用される有機溶媒を使用して行うが、無溶媒でも構わない。使用できる有機溶媒としては、ベンゼン、トルエン等の芳香族炭化水素、塩化メチル、塩化メチレン、１,２−ジクロロエタン等のハロゲン化炭化水素、ニトロメタン、ニトロエタン等のニトロ化合物、へキサン、ヘプタン、オクタン、ノナン等の飽和炭化水素等、またはアセトニトリル、テトラヒドロフラン（ＴＨＦ）、酢酸エチル等があげられる。溶媒の使用量としては適宜調節すればよいが、例えば、ビニルモノマー１ｇに対して、溶媒を０.０１〜２００ｍｌ、好ましくは、０.０５〜１００ｍｌが、特に好ましくは、０.１〜５０ｍｌが良い。
【００３５】
反応終了後、反応液にルイス酸を失活させるかもしくはルイス酸性を弱めることができる添加物を添加するのが好ましい。添加物としては、アルコール、水等のプロトン性化合物、または脂肪族アミン等の含窒素化合物等があげられ、その具体例としては、メタノール、エタノール、プロパノール等のアルコール、水、トリエチルアミン、トリブチルアミンなどの三級アミンがあげられるが、中でもトリエチルアミン、メタノールまたは水が好ましく使用される。
【００３６】
本発明のリビングカチオンポリマーの製造方法では、ビニルモノマーを複数使用することができる。例えば、２種以上のビニルモノマーを同時に反応させるとランダム共重合体を得ることができる。また、２種のビニルモノマーを順次反応させるとブロック共重合体を得ることができる。
【００３７】
本発明で得られるリビングカチオンポリマーの分子量は、反応時間およびリビングカチオン重合開始剤の量により調整可能であるが、数平均分子量５００〜５０,０００のリビングカチオンポリマーを得ることができる。
本発明で得られるリビングカチオンポリマーの分子量分布（ＰＤＩ＝Ｍｗ／Ｍｎ）は、１.０１〜１.５０の間で制御される。より好ましくは１.０１〜１.４０、１.０１〜１.３０、１.０１〜１.２０、１.０１〜１.１０、１.０１〜１.０５である。
【００３８】
本発明がリビング重合であることは、開始剤とモノマーの量比から予測される数平均分子量（Ｍｎ）を持つ重合体が得られること、狭い分子量分布（多分散度）を持つこと（Ｍｗ／Ｍｎ＝ＰＤＩ：１．５以下）、さらに、重合終了後にモノマーを加えることでさらに高分子鎖が伸張することから明らかである。成長末端には反応性の高い有機テルル基を持つことから、式（１）で表される化合物をリビングカチオン重合に用いることにより従来のリビングカチオン重合で得られるリビングカチオンポリマーよりも末端基を他の官能基へ変換することが容易である。これらにより、本発明で得られるリビングカチオンポリマーは、マクロリビングカチオン重合開始剤（マクロイニシエーター）として用いることができる。
【００３９】
本発明のリビングカチオンポリマーの製造方法では、ビニルモノマーの重合が促進され、反応時間を短縮することができる。また、得られるポリマーの分子量分布を制御し、且つ、分子量をも制御することができる。
【実施例】
【００４０】
以下、本発明を実施例に基づいて具体的に説明するが何らこれらに限定されるものではない。また、実施例および比較例において、各種物性測定は以下の機器により測定を行った。
１Ｈ−ＮＭＲ：Ｖａｒｉａｎ Ｍｅｒｃｕｒｙ  ｐｕｌｓ（４００ＭＨｚ）分子量および分子量分布：
装置：ゲルパーミエーションクロマトグラフィー  Ｓｈｏｄｅｘ  ＧＰＣ−１０４
カラム：Ｓｈｏｄｅｘ  ＫＦ−６０２  ａｎｄ Ｓｈｏｄｅｘ  ＫＦ−６０３
１,１−ジメトキシヘキサン：ＡＶＯＣＡＤＯ  ＯＲＧＡＮＩＣＳ製
【００４１】
実施例１（１−メトキシ−１−メチルテラニル−ヘキサン）
窒素置換したフラスコ内で、１,１−ジメトキシヘキサン（７.６２ｇ、５２.１ｍｏｌ）を塩化メチレン５ｍｌに加え０℃に冷却した後、アセチルブロマイド（７.９８ｇ、６４.９ｍｍｏｌｅ）をゆっくり添加し、３時間室温で攪拌後、塩化メチレンと酢酸メチルを減圧下で留去した。
得られた混合物に、別途調製したリチウムメチルテルロラートをゆっくり添加した。
リチウムメチルテルロラートは、金属テルルパウダー６.６４ｇ（５２.１ｍｍｏｌ）をＴＨＦ３０ｍｌに懸濁させ、これにメチルリチウムのジエチルエーテル溶液５３ｍｌ（０.９９Ｍジエチルエーテル溶液５２.５ｍｍｏｌ）をゆっくり添加攪拌した。
室温で２時間攪拌後、反応液に脱気した水を加え反応を停止し、水層はシリンジで抽出操作を行う。得られた有機層を更に飽和塩化アンモニウム水溶液、塩化ナトリウム水溶液でそれぞれ洗浄後、無水硫酸マグネシウムで乾燥し、濃縮操作を行う。減圧蒸留により精製を行い、淡黄色液体４.８８ｇを得た。
１Ｈ−ＮＭＲから１−メトキシ−１−メチルテラニル−ヘキサンであることを確認した。
１Ｈ  ＮＭＲ  （４００ＭＨｚ，ＣＤＣｌ３）  ０.８５（ｔ，Ｊ＝７.０Ｈｚ，３Ｈ），  １.１２−１.２８（ｍ，４Ｈ），  １.４０−１.５０（ｍ，２Ｈ），  １.６７（ｓ，３Ｈ），  １.９８−２.０６（ｍ，２Ｈ），  ３.０５（ｓ，３Ｈ），  ４.６７（ｔ，Ｊ＝６.４Ｈｚ，１Ｈ）
【００４２】
実施例２〜６
窒素置換したフラスコ内で、実施例１で製造した１−メトキシ−１−メチルテラニル−ヘキサン  ０.１０ｍｍｏｌ、イソブチルビニルエーテル（モノマー）、２,６−ジ−ｔｅｒｔ−ブチル−４−メチルピリジン（ルイス塩基）および塩化メチレン（溶媒）１５ｍｌの溶液を、インジウムトリフラート（ルイス酸）および塩化メチレン（溶媒）５ｍｌの溶液に混合した。その後、６０分攪拌した。各条件は、表１に示す。
トリエチルアミンおよびメタノールを加え重合を停止した。
反応終了後、溶媒を留去後、得られた反応混合物に飽和炭酸水素ナトリウム水溶液と酢酸エチルを加え抽出操作を行い触媒残渣を除去した。有機層は、飽和塩化ナトリウム水溶液で洗浄後、無水硫酸マグネシウムで乾燥後、減圧濃縮を行いリビングカチオンポリマーを得た。ＧＰＣ分析（ポリスチレン標準サンプル基準）の結果を表１に示す。
【００４３】
【表１】
2008189916.tif 000005
【００４４】
実施例７〜８
窒素置換したフラスコ内で、実施例１で製造した１−メトキシ−１−メチルテラニル−ヘキサン  ０.２０ｍｍｏｌ、イソブチルビニルエーテル（モノマー）、２,６−ジ−ｔｅｒｔ−ブチル−４−メチルピリジン（ルイス塩基）および塩化メチレン（溶媒）５ｍｌの溶液を、インジウムトリフラート（ルイス酸）および塩化メチレン（溶媒）３ｍｌの溶液に−７２℃で混合した。その後、表２に示した条件で６０分攪拌した。各条件は、表２に示す。
トリエチルアミンおよびメタノールを加え重合を停止した。
反応終了後、実施例２と同様にしてリビングカチオンポリマーを得た。ＧＰＣ分析（ポリスチレン標準サンプル基準）の結果を表２に示す。
【００４５】
【表２】
2008189916.tif 000006
【００４６】
実施例９〜２０
窒素置換したフラスコ内で、実施例１で製造した１−メトキシ−１−メチルテラニル−ヘキサン  ０.１ｍｍｏｌ、イソブチルビニルエーテル（モノマー）５０当量、ルイス酸１.１当量および溶媒５ｍｌを混合後、攪拌した。各条件は、表３に示す。
トリエチルアミンおよびメタノールを加え重合を停止した。
反応終了後、実施例２と同様にしてリビングカチオンポリマーを得た。ＧＰＣ分析（ポリスチレン標準サンプル基準）の結果を表３に示す。
【００４７】
【表３】
2008189916.tif 000007
【００４８】
実施例２１
窒素置換したフラスコ内で、実施例１で製造した１−メトキシ−１−メチルテラニル−ヘキサン  ０.２０ｍｍｏｌ、ｎ−ブチルビニルエーテル（モノマー）、２,６−ジ−ｔｅｒｔ−ブチル−４−メチルピリジン（ルイス塩基）および塩化メチレン（溶媒）５ｍｌの溶液を、インジウムトリフラート（ルイス酸）および塩化メチレン（溶媒）２５ｍｌの溶液に−７２℃で混合した。その後、表４に示した条件で３０分攪拌した。トリエチルアミンおよびメタノールを加え重合を停止した。
反応終了後、実施例２と同様にしてリビングカチオンポリマーを得た。ＧＰＣ分析（ポリスチレン標準サンプル基準）の結果を表４に示す。
【００４９】
実施例２２
窒素置換したフラスコ内で、実施例１で製造した１−メトキシ−１−メチルテラニル−ヘキサン  ０.２０ｍｍｏｌ、ｐ−メトキシスチレン（モノマー）、２,６−ジ−ｔｅｒｔ−ブチル−４−メチルピリジン（ルイス塩基）および塩化メチレン（溶媒）５ｍｌの溶液を、インジウムトリフラート（ルイス酸）および塩化メチレン（溶媒）２５ｍｌの溶液に２０℃で混合した。その後、表４に示した条件で１時間攪拌した。トリエチルアミンおよびメタノールを加え重合を停止した。
反応終了後、実施例２と同様にしてリビングカチオンポリマーを得た。ＧＰＣ分析（ポリスチレン標準サンプル基準）の結果を表４に示す。
【００５０】
【表４】
2008189916.tif 000008